(57)【要約】【課題】狭い粒度分布を有し、分散性に優れた数十ナノメートルの大きさの銅ナノ粒子を大量に合成できる銅ナノ粒子の製造方法を提供する。【解決手段】本発明は、（ａ）銅塩、分散剤、還元剤及び有機溶媒を含む混合溶液を調製する段階と、（ｂ）前記混合溶液の温度を３０ないし５０℃に昇温させて撹拌する段階と、（ｃ）前記混合溶液にマイクロ波を照射する段階と、及び（ｄ）前記混合溶液の温度を低下させて銅ナノ粒子を得る段階と、を含む銅ナノ粒子の製造方法を提供する。【選択図】図２
2008075181.tif 000002
【特許請求の範囲】
【請求項１】
（ａ）銅塩、分散剤、還元剤及び有機溶媒を含む混合溶液を調製する段階と、
（ｂ）前記混合溶液の温度を３０ないし５０℃に昇温させて撹拌する段階と、
（ｃ）前記混合溶液にマイクロ波を照射する段階と、及び
（ｄ）前記混合溶液の温度を低下させて銅ナノ粒子を得る段階と
を含む銅ナノ粒子の製造方法。
【請求項２】
前記銅塩が、塩化銅（ＣｕＣｌ２）、硝酸銅（Ｃｕ（ＮＯ３）２）、硫酸銅（ＣｕＳＯ４）、酢酸銅（（ＣＨ３ＣＯＯ）２Ｃｕ）、アセチルアセトナト銅（ｃｏｐｐｅｒ（II）ａｃｅｔｙｌａｃｅｔｏｎａｔｅ）、炭酸銅（ｃｏｐｐｅｒ（II）ｃａｒｂｏｎａｔｅ）、銅シクロヘキサンブチレート（ｃｏｐｐｅｒ（II）ｃｙｃｌｏｈｅｘａｎｅｂｕｔｙｒａｔｅ）、ステアリン酸銅（ｃｏｐｐｅｒ（II）ｓｔｅａｒａｔｅ）、過塩素酸銅（ｃｏｐｐｅｒ（II）ｐｅｒｃｈｌｏｒａｔｅ）、エチレンジアミン銅（ｃｏｐｐｅｒ（II）ｅｔｈｙｌｅｎｅｄｉａｍｉｎｅ）及び水酸化銅（Ｃｕ（ＯＨ）２）からなる群より選ばれる少なくとも一つである請求項１に記載の銅ナノ粒子の製造方法。
【請求項３】
前記銅塩が、０．００１ないし１ｍｏｌ／Ｌの範囲で前記混合溶液に含まれる請求項１に記載の銅ナノ粒子の製造方法。
【請求項４】
前記分散剤が、ポリビニルピロリドン（Ｐｏｌｙｖｉｎｙｌｐｙｒｒｏｌｉｄｏｎｅ、ＰＶＰ）、セチルトリメチルアンモニウムブロミド（Ｃｅｔｙｌｔｒｉｍｅｔｈｙｌ  ａｍｍｏｎｉｕｍ  ｂｒｏｍｉｄｅ、ＣＴＡＢ）、ドデシル硫酸ナトリウム（Ｓｏｄｉｕｍ  ｄｏｄｅｃｙｌ  ｓｕｌｆａｔｅ、ＳＤＳ）及びソジウムカルボキシメチルセルロース（Ｓｏｄｉｕｍｃａｒｂｏｘｙｍｅｔｈｙｌｃｅｌｌｕｌｏｓｅ、Ｎａ−ＣＭＣ）からなる群より選ばれる少なくとも一つである請求項１に記載の銅ナノ粒子の製造方法。
【請求項５】
前記分散剤が、銅塩１モルに対して１ないし２０モルの比率で前記混合溶液に含まれる請求項１に記載の銅ナノ粒子の製造方法。
【請求項６】
前記還元剤が、次亜リン酸ナトリウム（ＮａＨ２ＰＯ２）、ヒドラジン（Ｎ２Ｈ４）、塩化水素及びソジウムボロハイドライド（ＮａＢＨ４）からなる群より選ばれる少なくとも一つである請求項１に記載の銅ナノ粒子の製造方法。
【請求項７】
前記還元剤が、銅塩１モルに対して２ないし６モルの比率で前記混合溶液に含まれる請求項１に記載の銅ナノ粒子の製造方法。
【請求項８】
前記有機溶媒が、エチレングリコール、ジエチレングリコール、トリエチレングリコール及びポリエチレングリコールからなる群より選ばれる少なくとも一つである請求項１に記載の銅ナノ粒子の製造方法。
【請求項９】
前記マイクロ波の照射強度が、０．０１ないし０．５Ｗ／ｃｍ３である請求項１に記載の銅ナノ粒子の製造方法。
【請求項１０】
前記マイクロ波の照射時間が、２ないし１０分間である請求項１に記載の銅ナノ粒子の製造方法。
【請求項１１】
（ｄ）段階が、冷却した蒸留水を用いて混合溶液を急冷して行われる請求項１に記載の銅ナノ粒子の製造方法。
【請求項１２】
（ｄ）段階が、さらに前記混合溶液を遠心分離して銅ナノ粒子を分離する段階と、前記分離した銅ナノ粒子を洗浄した後乾燥させる段階とを含む請求項１に記載の銅ナノ粒子の製造方法。
【発明の詳細な説明】
【技術分野】
【０００１】
本発明は、銅ナノ粒子の製造方法に関するもので、より詳細には、狭い粒度分布を有し、かつ、分散性が優れた数十ナノメートルの大きさの銅ナノ粒子を大量に合成できる銅ナノ粒子の製造方法に関する。
【背景技術】
【０００２】
最近、電子部品の小型化及び高密度化によりインクジェットを用いた薄膜の金属パターニングや、基板における微細配線形成に対する要求が増加している。これを具現するために導電性インクは、均一な形状と狭い粒度分布を有し、かつ優れた分散性を有する数十ナノメートルの大きさの銅粒子から製造される必要がある。
【０００３】
銅ナノ粒子を製造する方法としては、機械的に粉砕する方法、共沈法、噴霧法、ゾル−ゲル法、電気分解法、マイクロエマルジョン法など多様な方法がある。
【０００４】
最も多用されている共沈法により製造された金属粒子は、粒子の大きさ、形状、粒度分布の制御が不可能であり、その他の電気分解法やゾル−ゲル法は、製造コストが高いので大量生産が困難であるという問題点がある。また、マイクロエマルジョン法は、粒子の大きさ、形状、粒度分布の制御は容易であるが、製造工程が複雑であって実用化されていない。
【０００５】
最近、湿式還元法により銅ナノ粒子を製造するための試みが行われており、特にヒドラジンを用いる一部の還元法が、０．１〜１００μｍ程の粒度を有する銅粒子の製造に好適な手段として提示された。
【０００６】
日本公開特許平０２−２９４４１４号は、アミノ酸及びその塩、アンモニア及びアンモニウム塩、有機アミン及びジメチルグリオキシムからなる群より選ばれる一つ以上の化合物の存在下で、銅塩水溶液に水酸化アルカリ及び還元糖を添加して亜酸化銅の粒子を沈殿させた後、亜酸化銅の粒子をヒドラジンで還元させる段階からなる銅粒子の製造方法を提示している。
【０００７】
また、韓国公開特許第２００５−３１６９号は、銅塩水溶液にアンモニア水を混合して銅塩錯体化合物水溶液を作製した後、これをアスコルビン酸で還元させて銅粉末を製造することにおいて、中間段階で界面活性剤を添加して銅粒子の核の大きさ及び成長を制御して、０．３〜４μｍの大きさの銅粒子を製造する方法を提示している。
【０００８】
一方、マイクロ波を用いた合成法としては、日本公開特許第２００４−３５３０３８号が、還元性有機アルコール溶媒に脂肪酸金属塩を分散させ、マイクロ波を照射して金属イオンから還元させることにより、１０ｎｍ以下の銀超微粒子を製造する方法を提示している。
【０００９】
しかし、以上の特許文献に提示された湿式法により得られた銅粒子は、粒度分布が小さいことや粒度が均一であることが特徴とされるが、事実上広い粒度分布を示し、１００ｎｍ以下の小さく均一である粒子を提示した例はない。また、マイクロ波を用いた合成法の場合には、銅ナノ粒子の合成に関して開示されたものはない。
【特許文献１】日本公開特許平０２−２９４４１４号
【特許文献２】韓国公開特許第２００５−３１６９号
【特許文献３】日本公開特許第２００４−３５３０３８号
【発明の開示】
【発明が解決しようとする課題】
【００１０】
本発明は、前述した従来技術の問題点を解決するために案出されたものであって、本発明の目的は、ポリオールなどの有機溶媒に相応しい分散剤と還元剤とを添加して混合溶液を製造し、ここにマイクロ波を適切に照射することにより、狭い粒度分布を有し、かつ分散性が優れたナノメートルの大きさの銅ナノ粒子を大量に合成できる製造方法を提供することである。
【課題を解決するための手段】
【００１１】
前記の技術的課題を解決するために、本発明によれば、
（ａ）銅塩、分散剤、還元剤及び有機溶媒を含む混合溶液を調製する段階と、
（ｂ）前記混合溶液の温度を３０ないし５０℃に昇温させて撹拌する段階と、
（ｃ）前記混合溶液にマイクロ波を照射する段階と、及び
（ｄ）前記混合溶液の温度を低下させて銅ナノ粒子を得る段階と
を含む銅ナノ粒子の製造方法が提供される。
【００１２】
好ましい実施形態によれば、前記銅塩は、塩化銅（ＣｕＣｌ２）、硝酸銅（Ｃｕ（ＮＯ３）２）、硫酸銅（ＣｕＳＯ４）、酢酸銅（（ＣＨ３ＣＯＯ）２Ｃｕ）、アセチルアセトナト銅（ｃｏｐｐｅｒ（II）ａｃｅｔｙｌａｃｅｔｏｎａｔｅ）、炭酸銅（ｃｏｐｐｅｒ（II）ｃａｒｂｏｎａｔｅ）、銅シクロヘキサンブチレート（ｃｏｐｐｅｒ（II）ｃｙｃｌｏｈｅｘａｎｅｂｕｔｙｒａｔｅ）、ステアリン酸銅（ｃｏｐｐｅｒ（II）ｓｔｅａｒａｔｅ）、過塩素酸銅（ｃｏｐｐｅｒ（II）ｐｅｒｃｈｌｏｒａｔｅ）、エチレンジアミン銅（ｃｏｐｐｅｒ（II）ｅｔｈｙｌｅｎｅｄｉａｍｉｎｅ）及び水酸化銅（Ｃｕ（ＯＨ）２）からなる群より選ばれる少なくとも一つである。前記銅塩は、０．００１ないし１ｍｏｌ／Ｌの範囲で前記混合溶液に含まれることが好ましい。
【００１３】
前記分散剤は、ポリビニルピロリドン（Ｐｏｌｙｖｉｎｙｌｐｙｒｒｏｌｉｄｏｎｅ、以下、‘ＰＶＰ’という）、セチルトリメチルアンモニウムブロミド（Ｃｅｔｙｌｔｒｉｍｅｔｈｙｌａｍｍｏｎｉｕｍｂｒｏｍｉｄｅ、以下ＣＴＡＢという）、ドデシル硫酸ナトリウム（Ｓｏｄｉｕｍ  ｄｏｄｅｃｙｌ  ｓｕｌｆａｔｅ、以下ＳＤＳという）及びソジウムカルボキシメチルセルロース（Ｓｏｄｉｕｍｃａｒｂｏｘｙｍｅｔｈｙｌｃｅｌｌｕｌｏｓｅ、以下Ｎａ−ＣＭＣという）からなる群より選ばれる少なくとも一つである。前記分散剤は、銅塩１モルに対して１ないし２０モルの比率で前記混合溶液に含まれることが好ましい。
【００１４】
前記還元剤は、次亜リン酸ナトリウム（ＮａＨ２ＰＯ２）、ヒドラジン（Ｎ２Ｈ４）、塩化水素及びソジウムボロハイドライド（ＮａＢＨ４）からなる群より選ばれる少なくとも一つである。前記還元剤は、銅塩１モルに対して２ないし６モルの比率で前記混合溶液に含まれることが好ましい。
【００１５】
前記有機溶媒は、エチレングリコール、ジエチレングリコール、トリエチレングリコール及びポリエチレングリコールからなる群より選ばれる少なくとも一つである。
【００１６】
好ましい実施形態によれば、前記マイクロ波の照射強度は０．０１ないし０．５Ｗ／ｃｍ３であることが好ましい。また、前記マイクロ波の照射時間は、２ないし１０分間であることが好ましい。
【００１７】
好ましい実施形態によれば、前記（ｄ）段階は、冷却した蒸留水を用いて混合溶液を急冷させて行うことができる。
【００１８】
また、前記（ｄ）段階は、前記混合溶液を遠心分離して銅ナノ粒子を分離する段階と、及び前記分離された銅ナノ粒子を洗浄した後乾燥させる段階とをさらに含むことができる。
【発明の効果】
【００１９】
本発明による銅ナノ粒子の製造方法によれば、狭い粒度分布を有し、かつ、分散性が優れた数十ナノメートルの大きさの銅ナノ粒子を大量に合成することができる。
【発明を実施するための最良の形態】
【００２０】
以下、本発明による銅ナノ粒子の製造方法に関してより詳細に説明する。
【００２１】
マイクロ波を用いた合成方法は、一般的にナノ粒子の合成に多用されている湿式還元法に比して、工程が簡単であり、反応時間が短く、多様な金属から比較的均一なナノ粒子を合成できるという長所がある。しかし、実際にマイクロ波を用いて銅ナノ粒子を合成した従来技術はほとんど報告されていない。一部には、銀、ニッケルなどの金属ナノ粒子を合成した場合もあるが、均一な粒子を得ることができず合成量が数十ｍｇ程度に過ぎないので、現実的に産業への応用は難しい場合がほとんどである。よって、本発明では、さまざまな金属ナノ粒子の中で、最近インクジェットにより薄膜の金属パターニングや基板における微細配線を具現化する材料として注目されている銅ナノ粒子を、マイクロ波を用いて合成する方法を提供する。本発明によれば、マイクロ波を用いて短い時間内に簡単な工程で、均一な粒度分布及び分散性を有する数十ｎｍの大きさの銅ナノ粒子を大量に合成することができる。
【００２２】
本発明における銅ナノ粒子の製造方法は、
（ａ）銅塩、分散剤、還元剤及び有機溶媒を含む混合溶液を調製する段階と、（ｂ）前記混合溶液の温度を３０ないし５０℃に昇温させて撹拌する段階と、（ｃ）前記混合溶液にマイクロ波を照射する段階と、及び（ｄ）前記混合溶液の温度を低下させて銅ナノ粒子を得る段階とを含む。
【００２３】
本発明によれば、先ず、銅塩、分散剤、還元剤及び有機溶媒を含む混合溶液を調製する（ａ段階）。
【００２４】
前記混合溶液に使用される構成成分について具体的に説明すると、前記銅塩としては、塩化銅（ＣｕＣｌ２）、硝酸銅（Ｃｕ（ＮＯ３）２）、硫酸銅（ＣｕＳＯ４）、酢酸銅（（ＣＨ３ＣＯＯ）２Ｃｕ）、アセチルアセトナト銅（ｃｏｐｐｅｒ（II）ａｃｅｔｙｌａｃｅｔｏｎａｔｅ）、炭酸銅（ｃｏｐｐｅｒ（II）ｃａｒｂｏｎａｔｅ）、銅シクロヘキサンブチレート（ｃｏｐｐｅｒ（II）ｃｙｃｌｏｈｅｘａｎｅｂｕｔｙｒａｔｅ）、ステアリン酸銅（ｃｏｐｐｅｒ（II）ｓｔｅａｒａｔｅ）、過塩素酸銅（ｃｏｐｐｅｒ（II）ｐｅｒｃｈｌｏｒａｔｅ）、エチレンジアミン銅（ｃｏｐｐｅｒ（II）ｅｔｈｙｌｅｎｅｄｉａｍｉｎｅ）、水酸化銅（Ｃｕ（ＯＨ）２）などの水溶性銅塩を単独または混合して用いることが可能である。ここで、最も好ましくは、反応性が最も良い硫酸銅（ＣｕＳＯ４）を単独で用いることがよい。
【００２５】
前記銅塩は、０．００１ないし１ｍｏｌ／Ｌの範囲で前記混合溶液に含まれることが好ましい。銅塩の濃度が０．００１ｍｏｌ／Ｌ未満であると、所望する量の銅ナノ粒子を得ることができない。銅塩の濃度が１ｍｏｌ／Ｌを超過すると、粒子の成長速度が速過ぎ、そのため形成されるナノ粒子の大きさが不均一になり好ましくない。
【００２６】
前記混合溶液に用いられる分散剤としては、ＰＶＰ、ＣＴＡＢ、ＳＤＳ、Ｎａ−ＣＭＣからなる群より選ばれる少なくとも一つを用いることができ、好ましくは分子量４０、０００のＰＶＰを単独で用いることがよい。高分子分散剤であるＰＶＰは、生成する銅粒子の大きさ及び均一性を制御することができ、水系溶媒での凝集を防止して分散性を与えるのに効果がある。
【００２７】
添加される分散剤の含量は、銅塩１モル（ｍｏｌｅ）に対して１ないし２０モル（ｍｏｌｅ）の比率で前記混合溶液に含まれることが好ましい。前記分散剤が、銅塩１モルに対し１モル未満で添加されると、銅粒子の制御効果が低下して均一なナノ粒子の製造が困難となる。前記分散剤が、銅塩１モルに対し２０モルを超過して添加されると、過剰の高分子分散剤により反応溶液の粘度が上昇して撹拌が難しくなり均一な反応が行われにくく、副反応物及び残余有機物の除去に過剰の溶媒を必要とするので経済的でない。
【００２８】
混合溶液の製造時に還元剤を用いれば、溶液中の銅イオンをより迅速かつ安定に還元させることができる。前記還元剤としては、次亜リン酸ナトリウム（ＮａＨ２ＰＯ２）、ヒドラジン（Ｎ２Ｈ４）、塩化水素及びソジウムボロハイドライド（ＮａＢＨ４）からなる群より選ばれる少なくとも一つを用いることができ、好ましくは、次亜リン酸ナトリウム（ＮａＨ２ＰＯ２）を用いることがよい。前記還元剤は、銅塩１モルに対して２ないし６モルの比率で前記混合溶液に含まれることが好ましい。還元剤の含量が、銅塩１モルに対し２モル未満であると、水溶液中の銅イオンを十分に還元させることができなく、還元剤の含量が、銅塩１モルに対し６モルを超過すると、副反応物が過剰に生成され、また還元剤が１００％の銅還元に必要な量以上に添加されることになるので経済的でない。
【００２９】
また、前記混合溶液の有機溶媒としては、ポリオールのような還元性有機溶媒を用いることができる。具体的な例としては、エチレングリコール、ジエチレングリコール、トリエチレングリコール及びポリエチレングリコールからなる群より選ばれる少なくとも一つを用いることが好ましく、さらに好ましくは、エチレングリコールを単独で用いることがよい。
【００３０】
前記成分を含む混合溶液を調製した後、前記混合溶液の温度を３０ないし５０℃に昇温させて撹拌する（ｂ段階）。
【００３１】
前記混合溶液は、一般的に室温で製造して反応させることができるが、分散剤の溶解性を考慮すると所定温度まで昇温させて撹拌することがより好ましい。昇温温度は、３０ないし５０℃であることが好ましく、これは、前記温度範囲で分散剤などの溶質を溶解させることが容易であり、さらに後続するマイクロ波の照射段階で照射時間を短縮することができるからである。昇温温度が３０℃未満であると、溶質の溶解が困難であるので好ましくない。昇温温度が５０℃を超過すると、反応物の状態に応じて還元反応が起きるので好ましくない。
【００３２】
このように混合溶液の温度を昇温させて撹拌した後、前記混合溶液にマイクロ波を照射する（ｃ段階）。
【００３３】
マイクロ波の照射装置は、銅塩を還元できる照射強度を有する装置であれば特に制限されず、周波数２．４５ＧＨｚの汎用のマイクロ波オーブンでも十分に還元反応を誘導できる。
【００３４】
マイクロ波の照射条件は、使用される混合溶液の構成成分の種類に応じて異なるが、マイクロ波の照射強度が、０．０１ないし０．５Ｗ／ｃｍ３の範囲であることが好ましい。
【００３５】
マイクロ波の照射強度が０．０１Ｗ／ｃｍ３未満であると、反応時間が長くなり銅塩を効率的に還元させることができないので好ましくない。マイクロ波の照射強度が０．５Ｗ／ｃｍ３を超過すると、反応時間が極めて短くなり粒度分布を狭く制御することが困難であるので好ましくない。また、前記マイクロ波の照射時間は、２ないし１０分間であることが好ましい。マイクロ波の照射時間が２分間未満であると、銅イオンが十分に還元されない。マイクロ波の照射時間が１０分間を超過すると、銅粒子が過成長するので銅ナノ粒子の大きさを均一に制御できない。
【００３６】
前記のようにマイクロ波を照射して反応を行うと、前記混合溶液中の銅イオンが還元されるにつれて、混合溶液は青色から黒褐色に変色する。これは、還元反応が終了したことを意味する。最終的に混合溶液の色が黒褐色ないし赤褐色になると、マイクロ波の照射を止め、できるだけ早く反応を終了させる。これは、反応時間が長くなると、先述したように粒子成長が不均一になるおそれがあるからである。
【００３７】
このように反応が完了したら、前記混合溶液の温度を低下させて銅ナノ粒子を得る（ｄ段階）。
【００３８】
これは、反応させた混合溶液の温度を低下させることで銅ナノ粒子の過成長を防止するためであり、混合溶液の温度を約５０℃以下に低下させることが好ましい。好ましい実施形態によれば、予め冷却した蒸留水を用いて混合溶液を急冷させることも可能である。
【００３９】
銅ナノ粒子を得る段階は、前記混合溶液を遠心分離して銅ナノ粒子を分離する段階と、及び前記分離された銅ナノ粒子を洗浄した後乾燥させる段階とをさらに含むことができる。
【００４０】
好ましい実施形態によれば、遠心分離は、２、０００ないし５、０００ｒｐｍで１分ないし１０分間行うことができる。また、分離された銅ナノ粒子は、副反応物及び残余有機物などを除去するために、アセトンと蒸留水とを用いて洗浄し、好ましくは、３０ないし６０℃の真空乾燥器を用いて乾燥させる。
【００４１】
以下、本発明の実施例を例示するが、本発明の保護範囲が下記実施例に限定されるものではない。
【実施例】
【００４２】
（実施例１）
硫酸銅０．１モル、次亜リン酸ナトリウム０．４モル、ＰＶＰ１モル及びエチレングリコール５００ｍｌをビーカーで混合して４０℃に昇温した後、撹拌機を用いて溶解させて混合溶液を製造した。製造した混合溶液をマイクロ波オーブンに投入して３分間マイクロ波を照射した。還元反応により黒褐色の反応物が得られたらマイクロ波の照射を止め、前記混合溶液に予め冷却した蒸留水５００ｍｌを投入して急冷した。遠心分離により黒褐色の銅ナノ粒子を回収し、アセトンと蒸留水とを用いて３回洗浄した後、５０℃の真空乾燥器で３時間乾燥して、最終的に粉末形態の銅ナノ粒子６ｇを得た。
【００４３】
（実施例２）
硫酸銅０．２モル、次亜リン酸ナトリウム０．８モル、ＰＶＰ２モル及びエチレングリコール１０００ｍｌをビーカー中で混合して４０℃に昇温した後、撹拌機を用いて溶解させて混合溶液を製造した。製造した混合溶液をマイクロ波オーブンに投入して７分間マイクロ波を照射した。還元反応により黒褐色の反応物が得られたら、マイクロ波の照射を止め、前記混合溶液に予め冷却した蒸留水１０００ｍｌを投入して急冷した。遠心分離により黒褐色の銅ナノ粒子を回収し、アセトンと蒸留水とを用いて３回洗浄した後、５０℃の真空乾燥器で３時間乾燥して最終的に粉末形態の銅ナノ粒子１２ｇを得た。
【００４４】
前記実施例１により得られた銅ナノ粒子の透過型電子顕微鏡（Ｔｒａｎｓｍｉｓｓｉｏｎ  Ｅｌｅｃｔｒｏｎ  Ｍｉｃｒｏｓｃｏｐｅ、以下、‘ＴＥＭ’という）写真を図１に示し、前記粒子の走査電子顕微鏡（Ｓｃａｎｎｉｎｇ  Ｅｌｅｃｔｒｏｎ  Ｍｉｃｒｏｓｃｏｐｅ、以下ＳＥＭという）写真を図２に示した。図１及び２を参照することにより、粒子の大きさが３０〜５０ｎｍの球形の銅ナノ粒子が均一に形成されたことが確認できた。
【００４５】
前記実施例１により得られた銅ナノ粒子の結晶分析のためのＸ線回折（Ｘ−ｒａｙ  ｄｉｆｆｒａｃｔｉｏｎ、以下、‘ＸＲＤ’という）の測定結果を図３に示した。図３を参照することにより、本発明により不純物及び酸化物相のない純粋な銅の結晶相のみが生成されたことが確認できた。
【００４６】
粒度分析機を用いて前記実施例１により得られた銅ナノ粒子の粒度を分析し、その結果を図４に示した。図４を参照することにより、前記得られた銅ナノ粒子が狭い粒度分布を有することが確認できた。
【００４７】
また、前記実施例２により得られた銅ナノ粒子のＳＥＭ写真を図５に示した。図５を参照することにより、粒子の大きさが５０〜７０ｎｍの球形の銅ナノ粒子が均一に形成されたことが確認できた。
【００４８】
粒度分析機により前記実施例２で得られた銅ナノ粒子の、粒度を分析した結果を図６に示した。図６を参照することにより、前記得られた銅ナノ粒子が比較的狭い粒度分布を有することが確認できた。
【００４９】
前記実施例に示されているように、本発明による銅ナノ粒子の製造方法によれば、マイクロ波を用いて均一な粒度分布かつ分散性を有する数十ナノメートル（ｎｍ）の大きさの銅ナノ粒子を短い時間内に簡単な工程で合成できることが分かる。
【００５０】
本発明は、前記実施例に限定されず、本発明の思想内で当分野において通常の知識を持つ者により多くの変形が可能であることは勿論である。
【図面の簡単な説明】
【００５１】
【図１】本発明の実施例１により製造された銅ナノ粒子のＴＥＭ写真である。
【図２】本発明の実施例１により製造された銅ナノ粒子のＳＥＭ写真である。
【図３】本発明の実施例１により製造された銅ナノ粒子のＸＲＤ測定結果である。
【図４】本発明の実施例１により製造された銅ナノ粒子の粒度分析の結果である。
【図５】本発明の実施例２により製造された銅ナノ粒子のＳＥＭ写真である。
【図６】本発明の実施例２により製造された銅ナノ粒子の粒度分析の結果である。
【図３】
2008075181.tif 000003
【図４】
2008075181.tif 000004
【図６】
2008075181.tif 000005
【図１】
2008075181.tif 000006
【図２】
2008075181.tif 000007
【図５】
2008075181.tif 000008